평균 입경 4 내지 10 ㎛ 인 건식 카르보닐 철 분말 25 g 을 퍼 하이드로 폴리 실라 잔 용액 ( 용매 : m - 크 살렌 ) 4 g 에 침지 시킨 다음 , 50 ℃ 에서 30 분 동안 건조 하 여 용제 를 제거 한 후 , 다시 200 ℃ 에서 30 분 이상 유지 하 여 표면 에 실리카 막 이 피복 된 철 분말 25 . 2 g 을 얻 었 다 . 철 분말 의 중량 증가 를 실리카 막 중량 으로 환산 하 여 실리카 의 이론 밀도 로부터 계산 한 결과 , 실리카 막 의 두께 는 평균 약 500 Å 이 었 다 . 이어서 , 여기 에 유기 바인더 로서 페닐 수지 및 에폭시 수지 의 혼합 바인더 40 % 희석 용액 ( 용제 = 아세톤 + 메탄올 ) 1 . 3 g 과 , 커플링 제 로서 에폭시 실란 및 아미노 실란 혼합액 ( 1 : 1 ) 0 . 1 g 을 가하 여 충분히 혼합 한 후 , 80 ℃ 에서 용매 를 제거 한 다음 130 ℃ 에서 20 분 간 유지 하 여 철 분말 표면 에 피복 된 유기 바인더 를 부분 경화 시켰 다 . 이어서 , 체가름 하 여 평균 입 도 50 내지 150 ㎛ 의 과립 ( 그래 뉼 ) 을 형성 하 였 다 .